순 Al 지금 ( 地 金 ) ( JIS A 1070 ) 에 2 . 5 질량 ％ 의 Mg 를 첨가 한 합금 조성 을 갖 는 주괴 를 제조 하 여 , 이것 을 560 ℃ 에서 24 시간 의 균질 화 처리 하 고 , 냉간 가공 에 의해 , 판재 를 제조 하 였 다 . 이 판재 를 , 320 ℃ 에서 4 시간 의 재결정 화 처리 한 후 , 가공 도 3 . 0 의 냉간 가공 [ 1 ] 을 실시 하 여 , 알루미늄 합금 판재 ( 최종 판두 께 0 . 85 ㎜) 를 제조 하 였 다 . 또한 , 조질 어닐링 은 실시 하 지 않 았 다 .